(57)【特許請求の範囲】
【請求項１】
少なくとも表基材延伸フィルム、無機酸化物蒸着プラスチックフィルムとシーラントフィルムが積層された表フィルムと、少なくとも裏基材延伸フィルム、金属箔とシーラントフィルムが積層された裏フィルムとの、シーラントフィルム面同士を対向させて重ね合わせ、その周縁をヒートシールして内側の未シール部分にディスプレイ素子を収納したディスプレイであって、
前記表フィルムに含まれる延伸フィルムの厚さの総和が、裏フィルムに含まれる延伸フィルムの厚さの総和の２倍以上であり、
前記裏フィルムがディスプレイ素子に沿って曲げられ、前記表フィルムは曲がることが少ないことを特徴とするディスプレイ。
【請求項２】
前記無機酸化物蒸着プラスチックフィルムの蒸着基材フィルムが、延伸ポリエステルフィルムまたは延伸ポリアミドフィルムからなることを特徴とする、請求項１に記載のディスプレイ。
【請求項３】
前記無機酸化物蒸着プラスチックフィルムの蒸着層が、酸化アルミニウムまたは酸化ケイ素からなることを特徴とする、請求項２に記載のディスプレイ。
【発明の詳細な説明】
【技術分野】
【０００１】
本発明は、ＥＬ表示体をはじめとするディスプレイ素子を封止するフィルムに関するものであり、特には、透明でバリア性に優れたディスプレイ素子の封止フィルムに関する。
【背景技術】
【０００２】
有機ＥＬ表示体などのディスプレイ素子は、軽量、薄型、面発光体という特徴をいかし、時計、液晶ディスプレイなどのバックライトなどに使用されており、最近では交通標識などにも使用されるようになってきている。
【０００３】
このディスプレイ素子は、いずれも外部からの吸湿により、蛍光性物質の発光輝度が比較的短時間で低下し寿命がなくなるため、外部からの水蒸気や酸素から保護すべく、一般的には封止フィルムで封止を行っている。
【０００４】
封止フィルム、特に表側（可視側）の封止フィルムは、透明でバリア性が高いことが要求され、延伸プラスチックフィルム上に酸化アルミニウムや酸化ケイ素の薄膜を物理蒸着あるいは化学蒸着などの蒸着法により２０〜１００ｎｍ程度の厚さに設けた無機化合物蒸着プラスチックフィルムを用いたものが提案されている（例えば、特許文献１、特許文献２、特許文献３参照）。
【０００５】
上記先行技術文献を示す。  
【特許文献１】特開平８−１８７８２５号公報。
【特許文献２】特開２００４−３３８２０１号公報。
【特許文献３】特開２００１−２３７０６５号公報。
【０００６】
しかし、表側の封止フィルムと裏側の封止フィルムの厚さの比によって表側の封止フィルムのバリア層を保護することは検討されていない。
【発明の開示】
【発明が解決しようとする課題】
【０００７】
本発明は、無機化合物蒸着プラスチックフィルムを用いたディスプレイ素子用の封止フィルムに関する以上のような問題に鑑みてなされたもので、表側の延伸フィルムと裏側の延伸フィルムの厚さの比によってヒートシール時のフィルムに曲がりの差をつけてクラックの発生の少ないバリア性に優れた透明なディスプレイ素子の封止フィルムを提供することを課題とする。
【課題を解決するための手段】
【０００８】
本発明の請求項１の発明は、少なくとも表基材延伸フィルム、無機酸化物蒸着プラスチックフィルムとシーラントフィルムが積層された表フィルムと、少なくとも裏基材延伸フィルム、金属箔とシーラントフィルムが積層された裏フィルムとの、シーラントフィルム面同士を対向させて重ね合わせ、その周縁をヒートシールして内側の未シール部分にディスプレイ素子を収納したディスプレイであって、
前記表フィルムに含まれる延伸フィルムの厚さの総和が、裏フィルムに含まれる延伸フィルムの厚さの総和の２倍以上であり、
前記裏フィルムがディスプレイ素子に沿って曲げられ、前記表フィルムは曲がることが少ないことを特徴とするディスプレイである。
【０００９】
このように請求項１記載の発明によれば、少なくとも表基材延伸フィルム、無機酸化物蒸着プラスチックフィルムとシーラントフィルムが積層された表フィルムと、少なくとも、裏基材延伸フィルム、金属箔とシーラントフィルムが積層された裏フィルムとの、シーラントフィルム面同士を対向させて重ね合わせ、その周縁をヒートシールして内側の未シール部分にディスプレイ素子を収納する収納部が形成されたディスプレイ素子の封止フィルムであって、前記表フィルムの延伸フィルムの厚さの総和が裏フィルムの延伸フィルムの厚さの総和の２倍以上なので、表フィルムの平らでいようとする力が大きく、裏フィルムの方が内容物であるディスプレイ素子に添って曲げられ、これによって表フィルムの無機酸化物蒸着プラスチックフィルムは曲がることが少なくなり、従って、無機酸化物蒸着プラスチックフィルムに形成されている薄膜層のクラックは低減する。バリア性の低下もほとんどなくなる。
【００１０】
また、請求項２の発明は、請求項１に記載の発明であって、前記無機酸化物蒸着プラスチックフィルムの蒸着基材フィルムが、延伸ポリエステルフィルムまたは延伸ポリアミドフィルムからなることを特徴とするディスプレイである。
【００１１】
このように請求項２記載の発明によれば、無機酸化物蒸着プラスチックフィルムが、延伸ポリエチレンテレフタレートフィルムまたは延伸ポリアミドフィルムからなるので、寸法安定性や耐熱性に優れている。
【００１２】
また、請求項３の発明は、請求項２に記載の発明であって、前記無機酸化物蒸着プラスチックフィルムの蒸着層が、酸化アルミニウムまたは酸化ケイ素からなることを特徴とするディスプレイである。
【００１３】
このように請求項３記載の発明によれば、無機酸化物蒸着プラスチックフィルムの蒸着層が、酸化アルミニウムまたは酸化ケイ素からなるので、比較的容易に透明性に優れたバリア膜を作製することができる。
【発明の効果】
【００１４】
このように本発明のディスプレイ素子の封止フィルムは、表フィルムの延伸フィルムの厚さの総和を、裏フィルムの延伸フィルムの総和の２倍以上に設定したことにより、ディスプレイ素子を収納して周縁をシールしても、表フィルムは平らでいようとする力が大きく、裏フィルムの方が内容物に添って曲げられ、表基材延伸フィルムに設けられた蒸着薄膜層にはクラックがほとんど発生せず、透明でバリア性の高い封止フィルムとなる。
【発明を実施するための最良の形態】
【００１５】
本発明を一実施形態に基づいて以下に詳細に説明する。
本発明のディスプレイ素子の封止フィルムは、例えば、図１、図２、図３に示すように、少なくとも表基材延伸フィルム（１１）、無機酸化物蒸着プラスチックフィルム（１２）とシーラントフィルム（１３）が積層された表フィルム（１０）と、少なくとも、裏基材延伸フィルム（２１）、金属箔（２２）とシーラントフィルム（２３）が積層された裏フィルム（２０）との、シーラントフィルム面同士を対向させて重ね合わせ、その周縁（２）をヒートシールして内側の未シール部分にディスプレイ素子（３０）を収納する収納部（３）が形成されたディスプレイ素子の封止フィルム（１）である。
【００１６】
そして、表フィルム（１０）の延伸フィルムの厚さの総和が、裏フィルム（２０）の延伸フィルムの厚さの総和の２倍以上であることを特徴としている。
【００１７】
表基材延伸フィルム（１１）としては、延伸ポリエチレンテレフタレートフィルム、延伸ポリアミドフィルム、延伸ポリプロピレンフィルムなどが好ましく使用できる。また、
表基材延伸フィルム（１１）の厚さは、裏フィルムの延伸フィルムの厚さにも依存するが、一般的には５０〜１００μｍ程度が好ましく使用できる。
【００１８】
無機酸化物蒸着プラスチックフィルム（１２）は、厚さが１２〜２０μｍ程度の延伸ポリエチレンテレフタレートフィルムまたは延伸ポリアミドフィルムをベースフィルムとして、その上に酸化アルミニウムや酸化ケイ素などの無機化合物の薄膜を２０〜１００ｎｍ程度の厚さに物理蒸着あるいは化学蒸着などの蒸着法により設けたものである。
【００１９】
シーラントフィルム（１３）は、エチレン／酢酸ビニル共重合体（ＥＶＡ）、直鎖低密度ポリエチレン（Ｌ−ＬＤＰＥ）等の樹脂を厚さ３０〜６０μｍ程度のフィルム状にしたものが使用できる。
【００２０】
裏基材延伸フィルム（２１）は、上述の表基材延伸フィルム（１１）と同様の材質のものが使用できる。但し、厚さは２０〜２５μｍ程度が良い。
【００２１】
金属箔（２２）としては、一般的に公知のアルミニウム箔が好ましく使用できる。厚さは２０〜４０μｍ程度が良い。
【００２２】
裏フィルムに使用するシーラントフィルム（２３）は、表フィルムに使用するシーラントフィルム（１３）と同種のものが好ましく使用できる。厚さも同じが良い。
【００２３】
表基材延伸フィルム（１１）と無機酸化物蒸着プラスチックフィルム（１２）、あるいは、無機酸化物蒸着プラスチックフィルム（１２）とシーラントフィルム（１３）の貼り合わせは、例えば、二液反応型のポリウレタン樹脂系接着剤を使用してドライラミネート法により行うことができる。このようにして表フィルム（１０）を作製することができる。
【００２４】
同様に、裏基材フィルム（２１）と金属箔（２２）、あるいは、金属箔（２２）とシーラントフィルム（２３）の貼り合わせも、表フィルムと同様に、例えば、二液反応型のポリウレタン樹脂系接着剤を使用してドライラミネート法により行うことができる。このようにして裏フィルム（２０）を作製することができる。
【００２５】
以下実施例により本発明を詳細に説明する。
【実施例１】
【００２６】
表基材延伸フィルム（１１）として、厚さ１００μｍの延伸ポリエチレンテレフタレートフィルムを準備した。
【００２７】
また、厚さ１２μｍの延伸ポリエチレンテレフタレートフィルムに厚さ４０ｎｍ程度の酸化アルミニウムの薄膜を物理蒸着法により形成させた無機酸化物蒸着プラスチックフィルム（１２）を準備した。
【００２８】
さらに、表フィルム用のシーラントフィルム（１３）として厚さ５０μｍのＥＶＡフィルムを準備した。
【００２９】
つぎに、準備した表基材延伸フィルム（１１）と無機酸化物蒸着プラスチックフィルム（１２）を二液反応型のポリウレタン樹脂系接着剤を使用してドライラミネート法により貼り合わせ、複合フィルムとした。
【００３０】
この複合フィルムの無機酸化物蒸着プラスチックフィルム（１２）面に、シーラントフ
ィルム（１３）を二液反応型のポリウレタン樹脂系接着剤を使用してドライラミネート法により貼り合わせ、表フィルム（１０）を作製した。
この時の表フィルムの延伸フィルムの厚さの総和は１００μｍプラス１２μｍで１１２μｍである。
【００３１】
別に、裏基材延伸フィルム（２１）として厚さ２５μｍの延伸ポリエチレンテレフタレートフィルムを、金属箔（２２）として厚さ３０μｍのアルミニウム箔を、裏フィルム用のシーラントフィルム（２３）として表フィルム用のシーラントフィルム（１３）と同じ厚さ５０μｍのＥＶＡフィルムを、それぞれ準備した。
【００３２】
つぎに、準備した裏基材延伸フィルム（２１）と金属箔（２２）を二液反応型のポリウレタン樹脂系接着剤を使用してドライラミネート法により貼り合わせ、複合フィルムとした。
【００３３】
この複合フィルムの金属箔（２２）面に、シーラントフィルム（２３）を二液反応型のポリウレタン樹脂系接着剤を使用してドライラミネート法により貼り合わせ、裏フィルム（２０）を作製した。この裏フィルムの延伸フィルムの厚さの総和は２５μｍである。
【００３４】
出来上がった表フィルム（１０）と裏フィルム（２０）のシーラントフィルム面同士を対向させて重ね合わせ、適宜の寸法の熱ロール（温度１４０°Ｃ）でヒートシールして内容物であるディスプレイ素子（３）を封止し、実施例１のディスプレイ素子を封止した封止フィルムとした（図１参照）。
なお、この場合、表フィルムの延伸フィルムの厚さの総和と、裏フィルムの延伸フィルムの厚さの総和との比率は４．４８である。
【実施例２】
【００３５】
表フィルム（１０）用の表基材延伸フィルム（１１）として、厚さ７５μｍの延伸ポリエチレンテレフタレートフィルムを用いた以外は、実施例１と同じ材料、方法で表フィルムと裏フィルムを作製した。
このときの表フィルムの延伸フィルムの厚さの総和は、７５μｍプラス１２μｍで８７μｍである。
【００３６】
最後に実施例１と同様に出来上がった表フィルム（１０）と裏フィルム（２０）のシーラントフィルム面同士を対向させて重ね合わせ、適宜の寸法の熱ロール（温度１４０°Ｃ）でヒートシールして内容物であるディスプレイ素子（３）を封止し、実施例２のディスプレイ素子を封止した封止フィルムとした。
なお、この場合、表フィルムの延伸フィルムの厚さの総和と、裏フィルムの延伸フィルムの厚さの総和との比率は３．４８である。
【実施例３】
【００３７】
表フィルム（１０）用の表基材延伸フィルム（１１）として、厚さ５０μｍの延伸ポリエチレンテレフタレートフィルムを用いた以外は、実施例１と同じ材料、方法で表フィルムと裏フィルムを作製した。
このときの表フィルムの延伸フィルムの厚さの総和は、５０μｍプラス１２μｍで６２μｍである。
【００３８】
最後に実施例１と同様に出来上がった表フィルム（１０）と裏フィルム（２０）のシーラントフィルム面同士を対向させて重ね合わせ、適宜の寸法の熱ロール（温度１４０°Ｃ）でヒートシールして内容物であるディスプレイ素子（３）を封止し、実施例３のディスプレイ素子を封止した封止フィルムとした。
なお、この場合、表フィルムの延伸フィルムの厚さの総和と、裏フィルムの延伸フィルムの厚さの総和との比率は２．４８である。
【実施例４】
【００３９】
（ここからは比較例となる）
表フィルム用の表基材延伸フィルムとして、厚さ２５μｍの延伸ポリエチレンテレフタレートフィルムを用いた以外は、実施例１と同じ材料、方法で表フィルムと裏フィルムを作製した。
このときの表フィルムの延伸フィルムの厚さの総和は、２５μｍプラス１２μｍで３７μｍである。
【００４０】
最後に実施例１と同様に出来上がった表フィルムと裏フィルムのシーラントフィルム面同士を対向させて重ね合わせ、適宜の寸法の熱ロール（温度１４０°Ｃ）でヒートシールして内容物であるディスプレイ素子を封止し、実施例４のディスプレイ素子を封止した封止フィルムとした。
なお、この場合、表フィルムの延伸フィルムの厚さの総和と、裏フィルムの延伸フィルムの厚さの総和との比率は１．４８である。
【実施例５】
【００４１】
表フィルム用の表基材延伸フィルムを用いなかった以外は、実施例１と同じ材料、方法で表フィルムと裏フィルムを作製した。
このときの表フィルムの延伸フィルムの厚さは、１２μｍである。
【００４２】
最後に実施例１と同様に出来上がった表フィルムと裏フィルムのシーラントフィルム面同士を対向させて重ね合わせ、適宜の寸法の熱ロール（温度１４０°Ｃ）でヒートシールして内容物であるディスプレイ素子を封止し、実施例５のディスプレイ素子を封止した封止フィルムとした。
なお、この場合、表フィルムの延伸フィルムの厚さの総和と、裏フィルムの延伸フィルムの厚さの総和との比率は０．４８である。
【００４３】
このようにして作製した実施例１〜５のディスプレイ素子を封止した封止フィルムについて、封止フィルムの水蒸気バリア性と封止フィルムの角の状態を下記の方法により測定、観察して評価した。その結果を表１に示す。
・封止フィルムの水蒸気バリア性  ‥  ＪＩＳ  Ｚ０２０８に準拠、角部を含む測定値、測定単位；ｇ／ｍ2 ・２４ｈ。
・角の状態                      ‥  目視観察
【００４４】
【表１】
0004839734.tif 000002
このように表フィルムの延伸フィルムの厚さの総和と裏フィルムの延伸フィルムの厚さの総和の比率が２以下では水蒸気バリア性が低下傾向にあることがわかる。望ましくは、３以上で透明バリアフィルムのバリア性は保たれることが分かった。
【図面の簡単な説明】
【００４５】
【図１】本発明のディスプレイ素子の封止フィルムの一実施例を示す、部分断面説明図である。
【図２】本発明のディスプレイ素子の封止フィルムに使用する表フィルムの層構成の一実施例を示す、断面説明図である。
【図３】本発明のディスプレイ素子の封止フィルムに使用する裏フィルムの層構成の一実施例を示す、断面説明図である。
【符号の説明】
【００４６】
１‥‥封止フィルム
２‥‥周縁
３‥‥収納部
４‥‥内容物、ディスプレイ素子
１０‥‥表フィルム
１１‥‥表基材延伸フィルム
１２‥‥無機酸化物蒸着フィルム
１３‥‥シーラントフィルム
２０‥‥裏フィルム
２１‥‥裏基材延伸フィルム  
２２‥‥金属箔
２３‥‥シーラントフィルム
【図１】
0004839734.tif 000003
【図２】
0004839734.tif 000004
【図３】
0004839734.tif 000005